(57)【特許請求の範囲】
【請求項１】
エチレン−酢酸ビニル共重合体、架橋剤、架橋助剤、及びハイドロタルサイトを含む太陽電池用封止膜であって、
更に、下記式（Ｉ）
【化１】
0005914323.tif 000007
（但し、式中、Ｒ１、Ｒ２、Ｒ３は、それぞれ独立して、Ｈ又はＣＨ３を表し、ｎは９〜１４の整数である）で表される（メタ）アクリレート化合物を含み、
前記（メタ）アクリレート化合物の含有量が、前記エチレン−酢酸ビニル共重合体１００質量部に対して、０．１〜１．０質量部であり、
前記ハイドロタルサイトの含有量が、前記エチレン−酢酸ビニル共重合体１００質量部に対して、０．５〜１．５質量部であり、
前記架橋剤の含有量が、前記エチレン‐酢酸ビニル共重合体１００質量部に対して、０．１〜２質量部であり、
前記架橋助剤の含有量が、前記エチレン‐酢酸ビニル共重合体１００質量部に対して、０．１〜２．５質量部であり、
前記ハイドロタルサイトが、Ｍｇ４．５Ａｌ２（ＯＨ）１３ＣＯ３・３．５Ｈ２Ｏであり、
前記架橋剤が有機過酸化物であることを特徴とする太陽電池用封止膜。
【請求項２】
前記式（Ｉ）におけるＲ２が、Ｈである請求項１に記載の太陽電池用封止膜。
【請求項３】
前記架橋助剤が、トリアリルシアヌレート又はトリアリルイソシアヌレートである請求項１又は２に記載の太陽電池用封止膜。
【請求項４】
前記架橋剤が、2,5−ジメチル−2,5ジ（tert−ブチルパーオキシ）ヘキサン又は1,1−ビス（tert−ヘキシルパーオキシ）−3,3,5−トリメチルシクロヘキサンである請求項１〜３のいずれか１項に記載の太陽電池用封止膜。
【請求項５】
請求項１〜４のいずれか１項に記載の太陽電池封止膜を用いたことを特徴とする太陽電池。
【発明の詳細な説明】
【技術分野】
【０００１】
本発明は、エチレン−酢酸ビニル共重合体を主成分とする太陽電池用封止膜に関し、特に、湿熱環境下における酢酸の発生が抑制され、且つ絶縁性が維持された太陽電池用封止膜に関する。
【背景技術】
【０００２】
近年、資源の有効利用や環境汚染の防止等の面から、太陽光を電気エネルギーに直接、変換する太陽電池が広く使用され、更に、発電効率や耐候性等の点から開発が進められている。【０００３】
太陽電池は、一般に、図１に示すように、ガラス基板などからなる表面側透明保護部材１１、表面側封止膜１３Ａ、シリコン結晶系発電素子などの太陽電池用セル１４、裏面側封止膜１３Ｂ、及び裏面側保護部材（バックカバー）１２をこの順で積層し、減圧で脱気した後、加熱加圧して表面側封止膜１３Ａ及び裏面側封止膜１３Ｂを架橋硬化させて接着一体化することにより製造される。【０００４】
このような太陽電池では、高い電気出力を得るために、複数の太陽電池用セル１４を接続して用いられている。したがって、太陽電池用セル１４の絶縁性を確保するために、絶縁性のある封止膜１３Ａ、１３Ｂを用いて太陽電池用セルを封止している。【０００５】
また、薄膜シリコン系、薄膜アモルファスシリコン系太陽電池、セレン化銅インジウム（ＣＩＳ）系太陽電池等の薄膜太陽電池の開発も進められており、この場合は、ガラスやポリイミド基板等の透明基板の表面に化学気相蒸着法等により半導体層等の発電素子層が形成され、その上に封止膜等を積層し、接着一体化することで製造される。【０００６】
従来から、これらの太陽電池に用いられる封止膜としては、エチレン酢酸ビニル共重合体（以下、ＥＶＡとも言う）、エチレンエチルアクリレート共重合体（ＥＥＡ）等のエチレン−極性モノマー共重合体からなるフィルムが用いられている。特に、安価であり高い透明性を有することからＥＶＡフィルムが好ましく用いられている。そして、封止膜用のＥＶＡフィルムは、膜強度や耐久性を向上させるために、ＥＶＡの他に有機過酸化物等の架橋剤を用いて架橋密度を向上させている。【０００７】
太陽電池は、高温高湿環境や風雨に晒される室外で長期間使用されることが多い。その際、ＥＶＡフィルムを封止膜として用いた場合、湿気や水の透過により経時的に加水分解し、酢酸を生じることがある。このような酢酸は、内部の太陽電池セルの導線や電極と接触して錆を発生させ、発電効率を低下させるおそれがある。【０００８】
そこで、特許文献１では、太陽電池用封止膜等に用いられる透明フィルムとして、平均粒径５μｍ以下の受酸剤粒子を０．５質量％以下含むＥＶＡフィルムが開示されている。この透明フィルムを太陽電池用封止膜に用いることにより、ＥＶＡからの酢酸の発生を抑制し、太陽電池の耐久性を向上させることができる。
【先行技術文献】
【特許文献】
【０００９】
【特許文献１】特開２００５−２９５８８号公報
【発明の概要】
【発明が解決しようとする課題】
【００１０】
しかしながら、ＥＶＡフィルムの太陽電池用封止膜に受酸剤として、例えばハイドロタルサイトを配合した場合、湿熱環境下における酢酸の発生を抑制することはできるが、封止膜の重要な特性である絶縁性が低下する場合がある。これにより電流のリークが生じ、太陽電池の発電効率が低下するという問題が生じる。【００１１】
従って、本発明の目的は、エチレン−酢酸ビニル共重合体を主成分とし、湿熱環境下における酢酸の発生が抑制された太陽電池用封止膜であって、且つ電気絶縁性が維持された太陽電池用封止膜を提供することにある。【００１２】
また、本発明の目的は、この封止膜を用いた太陽電池を提供することにある。
【課題を解決するための手段】
【００１３】
上記目的は、エチレン−酢酸ビニル共重合体、架橋剤、架橋助剤、及びハイドロタルサイトを含む太陽電池用封止膜であって、更に、下記式（Ｉ）：
【００１４】
【化１】
0005914323.tif 000002
【００１５】
（但し、式中、Ｒ１、Ｒ２、Ｒ３は、Ｈ又はＣＨ３であり、ｎは９〜１４の整数である）で表される（メタ）アクリレート化合物を含むことを特徴とする太陽電池用封止膜によって達成される。ＥＶＡを主成分とする太陽電池用封止膜に、ハイドロタルサイトを含有させることで、湿熱環境下における酢酸の発生を抑制することができる。更に、架橋剤の存在下に、上記式（Ｉ）の（メタ）アクリレート化合物を添加することで、ハイドロタルサイトを配合することで生じる封止膜の電気絶縁性の低下を抑えることができる。これは、ＥＶＡの架橋構造中に、エチレンオキシ基又はプロピレンオキシ基を含む化合物が強固に組み込まれ、イオンを捕捉することができるためと考えられる。本発明は以下態様を更に含む。
【００１６】
本発明は以下態様を更に含む。
（１）前記（メタ）アクリレート化合物の含有量が、前記エチレン−酢酸ビニル共重合体１００質量部に対して、０．１〜１．０質量部である。
（２）前記ハイドロタルサイトの含有量が、前記エチレン−酢酸ビニル共重合体１００質量部に対して、０．５〜１．５質量部である。
（３）前記架橋剤の含有量が、前記エチレン‐酢酸ビニル共重合体１００質量部に対して、０．１〜２質量部である。
（４）前記架橋助剤の含有量が、前記エチレン‐酢酸ビニル共重合体１００質量部に対して、０．１〜２．５質量部である。
（５）前記ハイドロタルサイトが、Ｍｇ４．５Ａｌ２（ＯＨ）１３ＣＯ３・３．５Ｈ２Ｏである。
（６）前記架橋剤が、有機過酸化物である。
本発明に係る太陽電池用封止膜の好ましい態様は以下の通りである。
（１）前記式（Ｉ）におけるＲ２が、Ｈである。
【００１７】
また、上記目的は、本発明の太陽電池封止膜を用いたことを特徴とする太陽電池によって達成される。
【発明の効果】
【００１８】
本発明によれば、エチレン−酢酸ビニル共重合体を主成分とする太陽電池用封止膜に、ハイドロタルサイトが含有され、湿熱環境下における酢酸の発生が抑制されている上に、架橋剤の存在下に、上記式（Ｉ）の（メタ）アクリレート化合物を添加することで、ハイドロタルサイトを配合することにより生じる封止膜の電気絶縁性の低下が抑制されている。これにより、湿熱環境下において太陽電池セルに悪影響を与えず、絶縁性に優れた太陽電池用封止膜を提供することができる。【００１９】
従って、本発明の太陽電池用封止膜を用いることで、湿熱環境下における耐久性が向上し、且つ発電効率が高い太陽電池を提供することができる。
【図面の簡単な説明】
【００２０】
【図１】一般的な太陽電池の概略断面図である。
【発明を実施するための形態】
【００２１】
本発明の太陽電池用封止膜は、少なくともエチレン−酢酸ビニル共重合体、架橋剤、ハイドロタルサイトに加えて、下記式（Ｉ）：
【００２２】
【化２】
0005914323.tif 000003
【００２３】
（但し、式中、Ｒ１、Ｒ２、Ｒ３は、Ｈ又はＣＨ３であり、ｎは９〜１４の整数である）で表される（メタ）アクリレート（本発明において、アクリレート又はメタアクリレートを意味する）化合物を含んでいる。本発明では、ハイドロタルサイトを含有させることで、湿熱環境下におけるＥＶＡからの酢酸の発生を抑制している。また、式（Ｉ）の（メタ）アクリレート化合物（本発明において、「化合物Ｉ」とも言う）を添加することで、ハイドロタルサイトを配合したことによる封止膜の電気絶縁性の低下を抑制している。この要因は明確ではないが、以下のような作用機作が考えられる。
【００２４】
即ち、化合物Ｉは、一定の数のエチレンオキシ基又はプロピレンオキシ基と、（メタ）アクリロイル基に由来する２個の炭素−炭素二重結合（−Ｃ＝Ｃ−）を有する。従って、化合物Ｉは封止膜中では、２個の二重結合によってエチレン−極性モノマー共重合体の架橋構造中に強固に組み込まれることになる。封止膜にハイドロタルサイトを配合した場合に生じる電気絶縁性の低下は、電荷をもつハイドロタルサイトの粒子により、イオンの移動が封止膜中で生じるためと考えられる。ここで、化合物Ｉが存在すると、そのエチレンオキシ基又はプロピレンオキシ基により、ハイドロタルサイト粒子を捕捉することができる。そして、化合物Ｉは架橋構造中に強固に組み込まれているため、封止膜中のイオンの移動を制限し、電気絶縁性の低下を抑制することができるものと考えられる。
【００２５】
以下、本発明の太陽電池用封止膜について、より詳細に説明する。
【００２６】
［式（Ｉ）の（メタ）アクリレート化合物］
本発明において化合物Ｉは、上記式Ｉに示すように９〜１４個のエチレンオキシ基（−ＣＨ２ＣＨ２Ｏ−（Ｒ２がＨの場合））又はプロピレンオキシ基（−ＣＨ（ＣＨ３）ＣＨ２Ｏ−（Ｒ２がＣＨ３の場合））を有し、更に、分子の両末端部分に（メタ）アクリロイル基（本発明において、アクリロイル基又はメタアクリロイル基を意味する）又は（メタ）アクリロイルオキシ基（本発明において、アクリロイルオキシ基又はメタアクリロイルオキシ基を意味する）を有する。
【００２７】
本発明においては、上述のように、エチレンオキシ基又はプロピレンオキシ基がハイドロタルサイト粒子とイオン結合する機能により電気絶縁性の低下の抑制に寄与しているものと考えられる。立体障害が小さく、ハイドロタルサイト粒子を捕捉し易いため、エチレンオキシ基（Ｒ２がＨの場合）がより好ましい。これらのアルキレンオキシ基の個数ｎが、９より小さい場合は、ハイドロタルサイト粒子の捕捉能が十分でなく、封止膜の電気絶縁性の低下を十分に抑制することができない。また、１４より大きい場合は、ＥＶＡとの相溶性が低下する等、加工性に問題が生じる。更に、両末端部分の（メタ）アクリロイル基の２個の炭素−炭素二重結合により、上述のように、化合物ＩがＥＶＡの架橋剤による架橋構造に強固に組み込まれる。（メタ）アクリロイル基が一方の末端部分にのみ有する化合物の場合は、架橋構造に十分組み込まれないため、イオンの移動を十分に制限できず、電気絶縁性の低下を十分に抑制できない。
【００２８】
化合物Ｉとして具体的には、ノナエチレングリコールジ（メタ）アクリレート、デカエチレングリコールジ（メタ）アクリレート、ウンデカエチレングリコールジ（メタ）アクリレート、ドデカエチレングリコールジ（メタ）アクリレート、トリデカエチレングリコールジ（メタ）アクリレート、テトラデカエチレングリコールジ（メタ）アクリレートのエチレンオキシ基が９〜１４のポリエチレングリコールジ（メタ）アクリレート、ノナプロピレングリコールジ（メタ）アクリレート、デカプロピレングリコールジ（メタ）アクリレート、ウンデカプロピレングリコールジ（メタ）アクリレート、ドデカプロピレングリコールジ（メタ）アクリレート、トリデカプロピレングリコールジ（メタ）アクリレート、テトラデカプロピレングリコールジ（メタ）アクリレートのプロピレンオキシ基が９〜１４のポリプロピレングリコールジ（メタ）アクリレートが挙げられる。これらの化合物は、１種単独で用いても良く、２種以上を用いても良い。
【００２９】
これらの化合物の中でも、エチレンオキシ基が９〜１４のポリエチレングリコールジ（メタ）アクリレートが好ましく、更にノナエチレングリコールジ（メタ）アクリレート及びテトラデカエチレングリコールジ（メタ）アクリレートが好ましく、特にテトラデカエチレングリコールジ（メタ）アクリレートが好ましい。
【００３０】
本発明の太陽電池用封止膜において、化合物Ｉの含有量は、ＥＶＡ１００質量部に対して、０．１〜１．０質量部が好ましく、０．１〜０．５質量部がさらに好ましい。化合物Ｉの配合量が少な過ぎると、電気絶縁性の低下を抑制する効果が十分に発揮されない場合があり、化合物Ｉの配合量が多過ぎると、架橋剤の効果が阻害され、架橋速度が低下したり、混練し難くなったりする等、加工性が低下する場合がある。
【００３１】
［エチレン−酢酸ビニル共重合体］
本発明に使用するエチレン−酢酸ビニル共重合体（ＥＶＡ）における酢酸ビニルの含有量は、ＥＶＡ１００質量部に対して２０〜３５質量部、さらに２２〜３０質量部、特に２４〜２８質量部とするのが好ましい。ＥＶＡの酢酸ビニル単位の含有量が低い程、得られる封止膜が硬くなる傾向がある。酢酸ビニルの含有量が２０質量部未満では、高温で架橋硬化させる場合に、得られる封止膜の透明性が充分でない恐れがある。また、３５質量部を超えると封止膜の硬さが不十分となる場合があり、更にカルボン酸、アルコール、アミン等が発生し封止膜と保護部材等との界面で発泡が生じ易くなる恐れがある。
【００３２】
本発明の太陽電池封止膜においては、ＥＶＡに加えて、エチレン−アクリル酸共重合体、エチレン−メタクリル酸共重合体のようなエチレン−不飽和カルボン酸共重合体、前記エチレン−不飽和カルボン酸共重合体のカルボキシル基の一部又は全部が上記金属で中和されたアイオノマー、エチレン−アクリル酸メチル共重合体、エチレン−アクリル酸エチル共重合体、エチレン−メタクリル酸メチル共重合体、エチレン−アクリル酸イソブチル共重合体、エチレン−アクリル酸ｎ−ブチル共重合体のようなエチレン−不飽和カルボン酸エステル共重合体、エチレン−アクリル酸イソブチル−メタクリル酸共重合体、エチレン−アクリル酸ｎ−ブチル−メタクリル酸共重合体のようなエチレン−不飽和カルボン酸エステル−不飽和カルボン酸共重合体及びそのカルボキシル基の一部又は全部が上記金属で中和されたアイオノマー、エチレン−酢酸ビニル共重合体のようなエチレン−ビニルエステル共重合体等のエチレン−極性モノマー共重合体、ポリビニルアセタール系樹脂（例えば、ポリビニルホルマール、ポリビニルブチラール（ＰＶＢ樹脂）、変性ＰＶＢ）、及び塩化ビニル樹脂を副次的に使用しても良い。
【００３３】
［ハイドロタルサイト］
本発明において、ハイドロタルサイトは、一般にハイドロタルサイト類、ハイドロタルサイト様化合物といわれるものであれば、どのようなものでも良く、天然に産出されるものでも、各種金属塩から合成されるものでも良い。ハイドロタルサイトは、層状構造を持ち、層間にアニオンを取り込む性質を有する。一般に、２価の金属及び３価の金属の水酸化物の塩であり、例えば、下記式（ＩＩ）で表される。
【００３４】
【化３】
0005914323.tif 000004
【００３５】
（但し、式中、Ｍ２＋は、２価の金属であり、Ｍ３＋は３価の金属であり、Ａはアニオンであり、ｎはアニオン（Ａ）の価数であり、ｚは水和数である。）
【００３６】
Ｍ２＋としてはＭｇ２＋、Ｆｅ２＋、Ｚｎ２＋、Ｃａ２＋、Ｌｉ２＋、Ｎｉ２＋、Ｃｏ２＋、Ｃｕ２＋等があげられ、特に、Ｍｇ２＋が好ましい。Ｍ３＋としてはＡｌ３＋、Ｆｅ３＋、Ｍｎ３＋等が挙げられ、特にＡｌ３＋が好ましい。ｎは１〜３が好ましい。Ａとしては、ＣＯ３２−、ＯＨ−、Ｆ−、Ｃｌ−、Ｂｒ−、ＮＯ３−、ＨＰＯ３２−、ＳＯ４２−等が挙げられ、特に、ＣＯ３２−が好ましい。ハイドロタルサイトとしては、具体的には、例えば、Ｍｇ４．５Ａｌ２（ＯＨ）１３ＣＯ３・３．５Ｈ２Ｏ、Ｍｇ４Ａｌ２（ＯＨ）１２ＣＯ３・３Ｈ２Ｏ、Ｍｇ５Ａｌ２（ＯＨ）１４ＣＯ３・４Ｈ２Ｏ、Ｍｇ６Ａｌ２（ＯＨ）１６ＣＯ３・４Ｈ２Ｏ、Ｍｇ８Ａｌ２（ＯＨ）２０ＣＯ３・５Ｈ２Ｏ，Ｍｇ１０Ａｌ２（ＯＨ）２２（ＣＯ３）２・４Ｈ２Ｏ、Ｍｇ６Ａｌ２（ＯＨ）１６ＨＰＯ４・４Ｈ２Ｏ、Ｃａ６Ａｌ２（ＯＨ）１６ＣＯ３・４Ｈ２Ｏ、Ｚｎ６Ａｌ６（ＯＨ）１６ＣＯ３・４Ｈ２Ｏ等があげられる。本発明において、酢酸の発生を抑制するために、特に、Ｍｇ２＋とＡｌ３＋の水酸化物の塩が好ましい。
【００３７】
ハイドロタルサイトの含有量は、特に制限はない。但し、ハイドロタルサイトの含有量が多過ぎると透明性が低下する場合がある。太陽電池用封止膜の透明性は、例えば、ヘイズ値（ＪＩＳ  Ｋ  ７１３６（２０００年）に従う）で１０％以下が好ましいので、ハイドロタルサイトの含有量はエチレン−酢酸ビニル共重合体１００質量部に対して、０．１〜１．５質量部が好ましく、更に０．１〜１．０質量部が好ましく、特に０．１〜０．５質量部が好ましい。
【００３８】
［架橋剤］
本発明において架橋剤は、エチレン−酢酸ビニル共重合体の架橋構造を形成することができるものである。架橋剤は、有機過酸化物又は光重合開始剤を用いることが好ましい。  
【００３９】
なかでも、接着力、透明性、耐湿性、耐貫通性の温度依存性が改善された封止膜が得られることから、有機過酸化物を用いるのが好ましい。
【００４０】
前記有機過酸化物としては、１００℃以上の温度で分解してラジカルを発生するものであれば、どのようなものでも使用することができる。有機過酸化物は、一般に、成膜温度、組成物の調整条件、硬化温度、被着体の耐熱性、貯蔵安定性を考慮して選択される。特に、半減期１０時間の分解温度が７０℃以上のものが好ましい。
【００４１】
前記有機過酸化物としては、樹脂の加工温度・貯蔵安定性の観点から例えば、ベンゾイルパーオキサイド系硬化剤、ｔｅｒｔ−ヘキシルパーオキシピバレート、ｔｅｒｔ−ブチルパーオキシピバレート、３，５，５−トリメチルヘキサノイルパーオキサイド、ジ−ｎ−オクタノイルパーオキサイド、ラウロイルパーオキサイド、ステアロイルパーオキサイド、１，１，３，３−テトラメチルブチルパーオキシ−２−エチルヘキサノエート、スクシニックアシドパーオキサイド、２，５−ジメチル−２，５−ジ（ｔｅｒｔ−ブチルパーオキシ）ヘキサン、２，５−ジメチル−２，５−ジ（２−エチルヘキサノイルパーオキシ）ヘキサン、１−シクロヘキシル−１−メチルエチルパーオキシ−２−エチルヘキサノエート、ｔｅｒｔ−ヘキシルパーオキシ−２−エチルヘキサノエート、４−メチルベンゾイルパーオキサイド、ｔｅｒｔ−ブチルパーオキシ−２−エチルヘキサノエート、ｍ−トルオイル＋ベンゾイルパーオキサイド、ベンゾイルパーオキサイド、１，１−ビス（ｔｅｒｔ−ブチルパーオキシ）−２−メチルシクロヘキサネート、１，１−ビス（ｔｅｒｔ−ヘキシルパーオキシ）−３，３，５−トリメチルシクロヘキサネート、１，１−ビス（ｔｅｒｔ−ヘキシルパーオキシ）シクロヘキサネート、１，１−ビス（ｔｅｒｔ−ブチルパーオキシ）−３，３，５−トリメチルシクロヘキサン、１，１−ビス（ｔｅｒｔ−ブチルパーオキシ）シクロヘキサン、２，２−ビス（４，４−ジ−ｔｅｒｔ−ブチルパーオキシシクロヘキシル）プロパン、１，１−ビス（ｔｅｒｔ−ブチルパーオキシ）シクロドデカン、ｔｅｒｔ−ヘキシルパーオキシイソプロピルモノカーボネート、ｔｅｒｔ−ブチルパーオキシマレイックアシド、ｔｅｒｔ−ブチルパーオキシ−３，３，５−トリメチルヘキサン、ｔｅｒｔ−ブチルパーオキシラウレート、２，５−ジメチル−２，５−ジ（メチルベンゾイルパーオキシ）ヘキサン、ｔｅｒｔ−ブチルパーオキシイソプロピルモノカーボネート、ｔｅｒｔ−ブチルパーオキシ−２−エチルヘキシルモノカーボネート、ｔｅｒｔ−ヘキシルパーオキシベンゾエート、２，５−ジ−メチル−２，５−ジ（ベンゾイルパーオキシ）ヘキサン、等が挙げられる。
【００４２】
ベンゾイルパーオキサイド系硬化剤としては、７０℃以上の温度で分解してラジカルを発生するものであればいずれも使用可能であるが、半減期１０時間の分解温度が５０℃以上のものが好ましく、調製条件、成膜温度、硬化（貼り合わせ）温度、被着体の耐熱性、貯蔵安定性を考慮して適宜選択できる。使用可能なベンゾイルパーオキサイド系硬化剤としては、例えば、ベンゾイルパーオキサイド、２，５−ジメチルヘキシル−２，５−ビスパーオキシベンゾエート、ｐ−クロロベンゾイルパーオキサイド、ｍ−トルオイルパーオキサイド、２，４−ジクロロベンゾイルパーオキサイド、ｔ−ブチルパーオキシベンゾエート等が挙げられる。ベンゾイルパーオキサイド系硬化剤は１種でも２種以上を組み合わせて使用してもよい。
【００４３】
有機過酸化物として、特に、２，５−ジメチル−２，５ジ（ｔｅｒｔ−ブチルパーオキシ）ヘキサン、１，１−ビス（ｔｅｒｔ−ヘキシルパーオキシ）−３，３，５−トリメチルシクロヘキサンが好ましい。これにより、優れた絶縁性を有する太陽電池用封止膜が得られる。
【００４４】
前記有機過酸化物の含有量は、エチレン−酢酸ビニル共重合体１００質量部に対して、好ましくは０．１〜２質量部、より好ましくは０．２〜１．５質量部であることが好ましい。前記有機過酸化物の含有量は、少ないと得られる封止膜の絶縁性が低下する恐れがあり、多くなると共重合体との相溶性が悪くなるおそれがある。
【００４５】
また、光重合開始剤としては、公知のどのような光重合開始剤でも使用することができるが、配合後の貯蔵安定性の良いものが望ましい。このような光重合開始剤としては、例えば、２−ヒドロキシ−２−メチル−１−フェニルプロパン−１−オン、１−ヒドロキシシクロヘキシルフェニルケトン、２−メチル−１−（４−（メチルチオ）フェニル）−２−モルホリノプロパン−１などのアセトフェノン系、ベンジルジメチルケタ−ルなどのベンゾイン系、ベンゾフェノン、４−フェニルベンゾフェノン、ヒドロキシベンゾフェノンなどのベンゾフェノン系、イソプロピルチオキサントン、２−４−ジエチルチオキサントンなどのチオキサントン系、その他特殊なものとしては、メチルフェニルグリオキシレ−トなどが使用できる。特に好ましくは、２−ヒドロキシ−２−メチル−１−フェニルプロパン−１−オン、１−ヒドロキシシクロヘキシルフェニルケトン、２−メチル−１−（４−（メチルチオ）フェニル）−２−モルホリノプロパン−１、ベンゾフェノン等が挙げられる。これら光重合開始剤は、必要に応じて、４−ジメチルアミノ安息香酸のごとき安息香酸系又は、第３級アミン系などの公知慣用の光重合促進剤の１種または２種以上を任意の割合で混合して使用することができる。また、光重合開始剤のみの１種単独または２種以上の混合で使用することができる。
【００４６】
前記光重合開始剤の含有量は、エチレン−極性モノマー共重合体１００質量部に対して０．５〜５．０質量部であることが好ましい。
【００４７】
［架橋助剤］
本発明の太陽電池用封止膜は、必要に応じて、さらに架橋助剤を含んでいてもよい。前記架橋助剤は、エチレン−極性モノマー共重合体のゲル分率を向上させ、封止膜の接着性及び耐久性を向上させることができる。
【００４８】
前記架橋助剤の含有量は、エチレン−極性モノマー共重合体１００質量部に対して、一般に１０質量部以下、好ましくは０．１〜５質量部、更に好ましくは０．１〜２．５質量部で使用される。これにより、接着性に優れる封止膜が得られる。
【００４９】
前記架橋助剤（官能基としてラジカル重合性基を有する化合物）としては、トリアリルシアヌレート、トリアリルイソシアヌレート等の３官能の架橋助剤の他、（メタ）アクリルエステル（例、ＮＫエステル等）の単官能又は２官能の架橋助剤等を挙げることができる。なかでも、トリアリルシアヌレートおよびトリアリルイソシアヌレートが好ましく、特にトリアリルイソシアヌレートが好ましい。
【００５０】
［接着向上剤］
本発明の太陽電池用封止膜は、太陽電池内部の封止性能を考慮すると、優れた接着力を有するのが好ましい。そのために、接着向上剤をさらに含んでいても良い。接着向上剤としては、シランカップリング剤を用いることができる。これにより、優れた接着力を有する太陽電池用封止膜を形成することが可能となる。前記シランカップリング剤としては、γ−クロロプロピルメトキシシラン、ビニルエトキシシラン、ビニルトリス（β−メトキシエトキシ）シラン、γ−メタクリロキシプロピルトリメトキシシラン、ビニルトリアセトキシシラン、γ-グリシドキシプロピルトリメトキシシラン、γ−グリシドキシプロピルトリエトキシシラン、β−（３，４−エポキシシクロヘキシル）エチルトリメトキシシラン、ビニルトリクロロシラン、γ−メルカプトプロピルトリメトキシシラン、γ−アミノプロピルトリエトキシシラン、Ｎ−β−（アミノエチル）−γ−アミノプロピルトリメトキシシランを挙げることができる。これらシランカップリング剤は、単独で使用しても、又は２種以上組み合わせて使用しても良い。なかでも、γ−メタクリロキシプロピルトリメトキシシランが特に好ましく挙げられる。
【００５１】
前記シランカップリング剤の含有量はエチレン−酢酸ビニル共重合体１００質量部に対して０．１〜０．７質量部、特に０．１５〜０．６５質量部であることが好ましい。
【００５２】
［その他］
本発明の太陽電池用封止膜は、膜の種々の物性（機械的強度、透明性等の光学的特性、耐熱性、耐光性、架橋速度等）の改良あるいは調整のため、必要に応じて、可塑剤、本発明における化合物Ｉの他のアクリロキシ基含有化合物、メタクリロキシ基含有化合物及び／又はエポキシ基含有化合物などの各種添加剤をさらに含んでいてもよい。
【００５３】
可塑剤としては、特に限定されるものではないが、一般に多塩基酸のエステル、多価アルコールのエステルが使用される。その例としては、ジオクチルフタレート、ジヘキシルアジペート、トリエチレングリコール−ジ−２−エチルブチレート、ブチルセバケート、テトラエチレングリコールジヘプタノエート、トリエチレングリコールジペラルゴネートを挙げることができる。可塑剤は一種用いてもよく、二種以上組み合わせて使用しても良い。可塑剤の含有量は、エチレン−酢酸ビニル共重合体１００質量部に対して５質量部以下の範囲が好ましい。
【００５４】
アクリロキシ基含有化合物及びメタクリロキシ基含有化合物としては、一般にアクリル酸あるいはメタクリル酸誘導体であり、例えばアクリル酸あるいはメタクリル酸のエステルやアミドを挙げることができる。エステル残基の例としては、メチル、エチル、ドデシル、ステアリル、ラウリル等の直鎖状のアルキル基、シクロヘキシル基、テトラヒドルフルフリル基、アミノエチル基、２−ヒドロキシエチル基、３−ヒドロキシプロピル基、３−クロロ−２−ヒドロキシプオピル基を挙げることができる。アミドの例としては、ジアセトンアクリルアミドを挙げることができる。また、エチレングリコール、トリエチレングリコール、ポリプロピレングリコール、ポリエチレングリコール、トリメチロールプロパン、ペンタエリスリトール等の多価アルコールとアクリル酸あるいはメタクリル酸のエステルも挙げることができる。
【００５５】
エポキシ含有化合物としては、トリグリシジルトリス（２−ヒドロキシエチル）イソシアヌレート、ネオペンチルグリコールジグリシジルエーテル、１，６−ヘキサンジオールジグリシジルエーテル、アリルグリシジルエーテル、２−エチルヘキシルグリシジルエーテル、フェニルグリシジルエーテル、フェノール（エチレンオキシ）5グリシジルエーテル、ｐ−ｔ−ブチルフェニルグリシジルエーテル、アジピン酸ジグリシジルエステル、フタル酸ジグリシジルエステル、グリシジルメタクリレート、ブチルグリシジルエーテルを挙げることができる。
【００５６】
前記アクリロキシ基含有化合物、前記メタクリロキシ基含有化合物、または前記エポキシ基含有化合物は、それぞれエチレン−酢酸ビニル共重合体１００質量部に対してそれぞれ一般に０．５〜５．０質量部、特に１．０〜４．０質量部含まれていることが好ましい。
【００５７】
更に、本発明の太陽電池用封止膜は、紫外線吸収剤、光安定剤および老化防止剤を含んでいてもよい。紫外線吸収剤を含むことにより、照射された光などの影響によってエチレン−極性モノマー共重合体が劣化し、太陽電池用封止膜が黄変するのを抑制することができる。紫外線吸収剤としては、特に制限されないが、２−ヒドロキシ−４−メトキシベンゾフェノン、２−ヒドロキシ−４−ｎ−ドデシロキシベンゾフェノン、２，４−ジヒドロキシベンゾフェノン、２，２'−ジヒドロキシ−４−メトキシベンゾフェノン、２−ヒドロキシ−４−ｎ−オクトキシベンゾフェノン等のベンゾフェノン系紫外線吸収剤が好ましく挙げられる。なお、上記ベンゾフェノン系紫外線吸収剤の配合量は、エチレン−酢酸ビニル共重合体１００質量部に対して０．０１〜５質量部であることが好ましい。
【００５８】
また、光安定剤を含むことによっても、照射された光などの影響によってエチレン−酢酸ビニル共重合体の劣化し、太陽電池用封止膜が黄変するのを抑制することができる。光安定剤としてはヒンダードアミン系と呼ばれる光安定剤を用いることが好ましく、例えば、ＬＡ−５２、ＬＡ−５７、ＬＡ−６２、ＬＡ−６３ＬＡ−６３ｐ、ＬＡ−６７、ＬＡ−６８（いずれも（株）ＡＤＥＫＡ製）、Ｔｉｎｕｖｉｎ７４４、Ｔｉｎｕｖｉｎ ７７０、Ｔｉｎｕｖｉｎ ７６５、Ｔｉｎｕｖｉｎ１４４、Ｔｉｎｕｖｉｎ ６２２ＬＤ、ＣＨＩＭＡＳＳＯＲＢ ９４４ＬＤ（いずれもチバ・スペシャリティ・ケミカルズ（株）社製）、ＵＶ−３０３４（Ｂ．Ｆ．グッドリッチ社製）等を挙げることができる。なお、上記光安定剤は、単独で使用しても、２種以上組み合わせて用いてもよく、その配合量は、エチレン−酢酸ビニル共重合体１００質量部に対して０．０１〜５質量部であることが好ましい。
【００５９】
老化防止剤としては、例えばＮ，Ｎ'−ヘキサン−１，６−ジイルビス〔３−（３，５−ジ−ｔｅｒｔ−ブチル−４−ヒドロキシフェニル）プロピオナミド〕等のヒンダードフェノール系酸化防止剤、リン系熱安定剤、ラクトン系熱安定剤、ビタミンＥ系熱安定剤、イオウ系熱安定剤等が挙げられる。
【００６０】
上述した本発明の太陽電池用封止膜を形成するには、公知の方法に準じて行えばよい。  
【００６１】
例えば、上記の各材料をスーパーミキサー（高速流動混合機）、ロールミル等を用いて公知の方法で混合した組成物を通常の押出成形、又はカレンダ成形（カレンダリング）等により成形してシート状物を得る方法により製造することができる。また、前記組成物を溶剤に溶解させ、この溶液を適当な塗布機（コーター）で適当な支持体上に塗布、乾燥して塗膜を形成することによりシート状物を得ることもできる。尚、製膜時の加熱温度は、架橋剤が反応しない或いはほとんど反応しない温度とすることが好ましい。例えば、５０〜９０℃、特に４０〜８０℃とするのが好ましい。太陽電池用封止膜の厚さは、特に制限されないが、５０μｍ〜２ｍｍの範囲であればよい。
【００６２】
［太陽電池］
本発明の太陽電池の構造は、本発明の太陽電池用封止膜を用いていれば、特に制限されない。例えば、表面側透明保護部材と裏面側保護部材との間に、本発明の太陽電池用封止膜を介在させて架橋一体化させることにより太陽電池用セルを封止させた構造などが挙げられる。なお、本発明において、太陽電池セルの光が照射される側（受光面側）を「表面側」と称し、太陽電池セルの受光面とは反対面側を「裏面側」と称する。
【００６３】
前記太陽電池において、太陽電池用セルを十分に封止するには、例えば、図１に示すように表面側透明保護部材１１、表面側封止膜１３Ａ、太陽電池用セル１４、裏面側封止膜１３Ｂ及び裏面側保護部材１２を積層し、加熱加圧など常法に従って、封止膜を架橋硬化させればよい。
【００６４】
前記加熱加圧するには、例えば、前記積層体を、真空ラミネータで温度１３５〜１８０℃、さらに１４０〜１８０℃、特に１５５〜１８０℃、脱気時間０．１〜５分、プレス圧力０．１〜１．５ｋｇ／ｃｍ2、プレス時間５〜１５分で加熱圧着すればよい。この加熱加圧時に、表面側封止膜１３Ａおよび裏面側封止膜１３Ｂに含まれるエチレン−酢酸ビニル共重合体を架橋させることにより、表面側封止膜１３Ａおよび裏面側封止膜１３Ｂを介して、表面側透明保護部材１１、裏面側透明部材１２、および太陽電池用セル１４を一体化させて、太陽電池用セル１４を封止することができる。
【００６５】
なお、本発明の太陽電池用封止膜は、図１に示したような単結晶又は多結晶のシリコン結晶系の太陽電池セルを用いた太陽電池だけでなく、薄膜シリコン系、薄膜アモルファスシリコン系太陽電池、セレン化銅インジウム（ＣＩＳ）系太陽電池等の薄膜太陽電池の封止膜にも使用することもできる。この場合は、例えば、ガラス基板、ポリイミド基板、フッ素樹脂系透明基板等の表面側透明保護部材の表面上に化学気相蒸着法等により形成された薄膜太陽電池素子層上に、本発明の太陽電池用封止膜、裏面側保護部材を積層し、接着一体化させた構造、裏面側保護部材の表面上に形成された太陽電池素子上に、本発明の太陽電池用封止膜、表面側透明保護部材を積層し、接着一体化させた構造、又は表面側透明保護部材、表面側封止膜、薄膜太陽電池素子、裏面側封止膜、及び裏面側保護部材をこの順で積層し、接着一体化させた構造等が挙げられる。
【００６６】
本発明の太陽電池用封止膜は、湿熱環境下における酢酸の発生が抑制され、且つ電気絶縁性に優れているので、湿熱環境下における耐久性が高く、且つ発電効率が高い太陽電池を提供することができる。
【００６７】
本発明の太陽電池に使用される表面側透明保護部材１１は、通常珪酸塩ガラスなどのガラス基板であるのがよい。ガラス基板の厚さは、０．１〜１０ｍｍが一般的であり、０．３〜５ｍｍが好ましい。ガラス基板は、一般に、化学的に、或いは熱的に強化させたものであってもよい。
【００６８】
本発明で使用される裏面側保護部材１２は、ポリエチレンテレフタレート（ＰＥＴ）などのプラスチックフィルムが好ましく用いられる。また、耐熱性、耐湿熱性を考慮してフッ化ポリエチレンフィルム、特にフッ化ポリエチレンフィルム／Ａｌ／フッ化ポリエチレンフィルムをこの順で積層させたフィルムでも良い。
【００６９】
なお、本発明の太陽電池（薄膜太陽電池を含む）は、上述した通り、表面側及び／又は裏面側に用いられる封止膜に特徴を有する。したがって、表面側透明保護部材、裏面側保護部材、および太陽電池用セルなどの前記封止膜以外の部材については、従来公知の太陽電池と同様の構成を有していればよく、特に制限されない。
【実施例】
【００７０】
以下、本発明を実施例により説明する。
［実施例１〜１２（実施例１〜４、７、８、１０：本発明、実施例５、６、９、１１、１２：参考例）、比較例１〜１４］
表１及び表２に示す配合で各材料をロールミルに供給し、７０℃で、混練して太陽電池用封止膜組成物を調製した。前記太陽電池用封止膜組成物を、７０℃で、カレンダ成形し、放冷後、各太陽電池用封止膜（厚さ０．６ｍｍ）を作製した。
【００７１】
［評価方法］
（１）カレンダ成形性
前記太陽電池用封止膜組成物をカレンダ成形する際に、混練不良等の問題なく成形できた場合を○、成形し難かった場合を×とした。【００７２】
（２）酢酸発生量
ガラス板（ＦＬガラス：厚さ３ｍｍ）、上記で作製した各太陽電池用封止膜、及びＡｌ蒸着したポリフッ化ビニル樹脂フィルム（厚さ２００μｍ）をこの順で積層し、真空ラミネータにて９０℃で仮圧着した後、加熱し、ゲル化分率９０％以上まで架橋させ、酢酸発生量定量用モジュールとした。【００７３】
次いで、上記モジュールを温度１２１℃、湿度１００ＲＨの環境下で２４０時間放置した。【００７４】
その後、モジュールから太陽電池封止膜を取り出し、その１．０ｇを、室温（２５℃）のアセトン（２．０ｍｌ）に４８時間浸漬し、アセトン抽出液に含まれる酢酸量（ｐｐｍ）をガスクロマトグラフを用いて定量した。評価はハイドロタルサイト及び（メタ）アクリレート化合物を配合していない封止膜（比較例１４）の酢酸発生量を参考に３５００ｐｐｍ未満を合格とし、３５００ｐｐｍ以上を不合格とした。【００７５】
（３）体積固有抵抗
上記で作製した各太陽電池用封止膜の１００ｍｍｘ１００ｍｍの大きさのサンプルを作製し、真空ラミネータにて９０℃で仮圧着した後、加熱し、ゲル化分率９０％以上まで架橋させた。【００７６】
作製した各サンプルについて、高抵抗率計（ハイレスタＵＰ（三菱化学社製））とプローブ（ＵＲ−１００（三菱化学社製））を用いて、６０℃雰囲気下で体積固有抵抗（ＬｏｇΩ・ｃｍ）を測定した。ハイドロタルサイト及び（メタ）アクリレート化合物を配合していない封止膜（比較例１４）の体積固有抵抗を参考に１３．０以上の体積固有抵抗を合格とし、１３．０未満を不合格とした。【００７７】
（４）ヘイズ（ＨＡＺＥ）
白板ガラス（厚さ；３ｍｍ）／各太陽電池用封止膜／白板ガラス（厚さ；３ｍｍ）をこの順で積層し、（２）と同様に架橋させたモジュールについて、ＪＩＳ  Ｋ  ７１３６（２０００年）に従って、ヘイズ値（％）を測定した。その際、ヘイズメーター（日本電色工業（株）製、ＮＤＨ−２０００型）を用いた。【００７８】
（５）判定
（１）〜（３）の評価がいずれも合格の場合を○とし、（１）の評価のみが×の場合を△、それ以外を×とした。（４）はより好ましい配合を設定するための指標とした。【００７９】
【表１】
0005914323.tif 000005
【００８０】
【表２】
0005914323.tif 000006
【００８１】
［評価結果］
各サンプルの体積固有抵抗の結果を表１及び表２に示す。実施例１〜１２において、ＥＶＡ１００質量部に対して、ハイドロタルサイト０．１〜６．０質量部、及び上記式（Ｉ）を満たす（メタ）アクリレート化合物（式（Ｉ）中、Ｒ１及びＲ３がＣＨ３、Ｒ２がＨ、ｎが９又は１４のもの）（化合物Ｉ）を０．１〜２．０質量部配合した太陽電池用封止膜を評価した。その結果、すべての実施例において、体積固有抵抗、酢酸発生量は合格であった。但し、化合物Ｉを１．５、及び２．０質量部配合した実施例５、及び６についてはカレンダ成形性が不良であり、化合物Ｉの配合量は、０．１〜１．０質量部がより好ましいことが示された。また、ハイドロタルサイトを６．０質量部配合した実施例１２では、ヘイズ値が１０％を越え、透明性が低下していた。従って、ハイドロタルサイトの配合量は、０．１〜１．５質量部が好ましいことが示された。【００８２】
それに対し、ハイドロタルサイトを添加していない比較例１及び２、並びにハイドロタルサイト及び（メタ）アクリレート化合物を添加していない比較例１４においては、酢酸発生量が不合格であり、ハイドロタルサイトを添加し、（メタ）アクリレート化合物を添加していない比較例１０〜１３においては、酢酸発生量は抑制されたが、体積固有抵抗が顕著に低い値を示した。体積固有抵抗については、比較例１４と比較例１及び２との差より、比較例１０と実施例１及び２との差が大きいことから、化合物Ｉの体積固有抵抗を向上する効果は、ハイドロタルサイトを含む場合に顕著であることが示された。【００８３】
また、（メタ）アクリレート化合物を添加した場合でも、式（Ｉ）中、エチレンオキシ基の個数ｎが３の（メタ）アクリレート化合物を添加した比較例３、４、エチレンオキシ基を含まない（メタ）アクリレート化合物を添加した比較例５〜７、及び一方の末端部分にのみアクリロイル基を有する化合物を添加した比較例８、９については、体積固有抵抗が不合格であり、電気絶縁性の低下を抑制する効果が認められなかった。【００８４】
以上により、ハイドロタルサイト及び上記式（Ｉ）を満たす（メタ）アクリレート化合物を配合することにより、湿熱環境下における酢酸発生を抑制でき、且つ封止膜の電気絶縁性の低下を抑制できることが示された。【００８５】
なお、本発明は上記の実施の形態の構成及び実施例に限定されるものではなく、発明の要旨の範囲内で種々変形が可能である。
【産業上の利用可能性】
【００８６】
本発明により、湿熱環境下における耐久性が高く、発電効率の高い太陽電池を提供することができる。
【符号の説明】
【００８７】
１１      表面側透明保護部材
１２      裏面側保護部材
１３Ａ    表面側封止膜
１３Ｂ    裏面側封止膜
１４      太陽電池用セル
【図１】
0005914323.tif 000008